(57)【要約】【課題】  導電性高分子化合物層を簡単かつ短時間で形成でき、また、均質で安定な導電性化合物層の形成が期待できるため、ＥＳＲ（等価直列抵抗）特性、ＬＣ特性等の工程能力の向上が期待できる固体電解コンデンサとその製造方法とを提供すること。【解決手段】  固体電解コンデンサにおいて、導電性高分子化合物層３は、導電性高分子化合物溶液を塗布後又は浸漬後乾燥して形成された導電性化合物層を含む。【選択図】      図１
2006310365.tif 000002
【特許請求の範囲】
【請求項１】
弁作用金属からなり拡面化された表面を備えた陽極体と、前記拡面化された陽極体表面に形成された誘電体層と、前記誘電体層上に形成された導電性高分子化合物層と、前記導電性高分子化合物層上に形成された導電層とを備えている固体電解コンデンサにおいて、
前記導電性高分子化合物層は、導電性高分子化合物溶液を塗布後又は浸漬後乾燥して形成された導電性化合物層を含むことを特徴とする固体電解コンデンサ。
【請求項２】
請求項1に記載の固体電解コンデンサにおいて、前記導電性高分子化合物層が、ピロール、アニリン、チオフェン、フランおよびそれらの誘導体の重合体の内の少なくとも一種から夫々なることを特徴とする固体電解コンデンサ。
【請求項３】
請求項１記載の固体電解コンデンサにおいて、前記導電性高分子化合物層は、更に、前記誘電体層上に密接して化学酸化重合により形成された第１の導電性高分子化合物層を含み、前記第１の導電性高分子化合物層上に、前記導電性化合物層からなる第２の導電性高分子化合物層が形成されていることを特徴とする固体電解コンデンサ。
【請求項４】
請求項１に記載の固体電解コンデンサにおいて、前記誘電体層は、拡面化された微細孔を備え、前記導電性化合物層は、前記誘電体層上に密接して、前記微細孔部分に浸透するように低濃度且つ低分子サイズに調整された第１の導電性高分子化合物を塗布後又は浸漬後、乾燥して形成された第1の導電性高分子化合物層からなることを特徴とする固体電解コンデンサ。
【請求項５】
請求項４に記載の固体電解コンデンサにおいて、前記導電性高分子化合物層は、更に、前記第１の導電性高分子化合物層よりも厚く均一に形成できるように、前記第１の導電性高分子化合物水溶液よりも高濃度で且つ高い分子サイズに調整された第２の導電性高分子化合物水溶液を前記第１の導電性高分子化合物層に対して、塗布後又は浸漬後、乾燥することで形成された第２の導電性高分子化合物層を含むことを特徴とする固体電解コンデンサ。
【請求項６】
請求項４に記載の固体電解コンデンサにおいて、前記導電性高分子化合物層はさらに、化学酸化重合又は電解重合によって形成された第２の導電性高分子化合物層を備えていることを特徴とする固体電解コンデンサ。
【請求項７】
請求項３乃至６の内のいずれか１つに記載の固体電解コンデンサにおいて、前記第１及び第２の導電性高分子化合物層が、ピロール、アニリン、チオフェン、フランおよびそれらの誘導体の重合体の内の少なくとも一種から夫々なることを特徴とする固体電解コンデンサ。
【請求項８】
請求項１乃至７の内のいずれか１つに記載の固体電解コンデンサにおいて、前記陽極表面は、陽極金属表面のエッチング又は粉末成形によって拡面化され、前記誘電体層は、前記拡面化された陽極表面に電気化学手法によって形成された酸化皮膜を含むことを特徴とする固体電解コンデンサ。
【請求項９】
請求項１乃至８の内のいずれか１つに記載の固体電解コンデンサにおいて、前記弁作用金属は、Ａｌ，Ｔａ，Ｎｂ、Ｔｉの内のいずれか１つを含むことを特徴とする固体電解コンデンサ。
【請求項１０】
請求項１乃至９の内のいずれか１つに記載の固体電解コンデンサにおいて、前記導電層は、前記第２の導電性高分子化合物層上に形成されたグラファイト導電層と、グラファイト導電層上に形成された銀導電層とを備えていることを特徴とする固体電解コンデンサ。
【請求項１１】
請求項１０に記載の固体電解コンデンサにおいて、前記グラファイト導電層は、前記導電性高分子化合物層に対してグラファイトペースト又はグラファイト粉末含有懸濁液の塗布又は浸漬後、乾燥することで形成され、前記銀導電層は、前記グラファイト導電層に対して銀ペーストの塗布又は浸漬後、乾燥することで形成されていることを特徴とする固体電解コンデンサ。
【請求項１２】
請求項１乃至１１の内のいずれか１つに記載の固体電解電解コンデンサを用いた伝送線路素子であって、前記誘電体層を前記陽極体の中央部表面に形成し、前記誘電体層上に前記導電性高分子化合物層及び前記導電層と順次形成し、前記導電層を陰極とし、前記陽極体の中央部の両側を一対の陽極としたことを特徴とする伝送線路素子。
【請求項１３】
弁作用金属からなる陽極体表面を拡面化し、前記拡面化された陽極体表面に誘電体層を形成する誘電体層形成工程と、前記誘電体層上に導電性高分子化合物層を形成する導電性高分子化合物層形成工程と、前記導電性高分子化合物層上に導電層を形成する導電層形成工程とを備えている固体電解コンデンサの製造方法において、
前記導電性高分子化合物層形成工程は、導電性高分子化合物溶液を塗布後又は浸漬後乾燥して導電性化合物層を形成する導電性化合物層形成段階を含むことを特徴とする固体電解コンデンサの製造方法。
【請求項１４】
請求項1３に記載の固体電解コンデンサの製造方法において、前記導電性高分子化合物層が、ピロール、アニリン、チオフェン、フランおよびそれらの誘導体の重合体の内の少なくとも一種から夫々なることを特徴とする固体電解コンデンサの製造方法。
【請求項１５】
請求項１３記載の固体電解コンデンサの製造方法において、前記導電性高分子化合物層形成工程は、更に、前記誘電体層上に密接して化学酸化重合により第１の導電性高分子化合物層を形成する第１の導電性高分子化合物層形成段階を含み、前記第１の導電性高分子化合物層上に、前記導電性化合物層からなる第２の導電性高分子化合物層が形成される前記導電性化合物層形成段階を第２の導電性高分子化合物層形成段階として含むことを特徴とする固体電解コンデンサの製造方法。
【請求項１６】
請求項１３に記載の固体電解コンデンサの製造方法において、前記誘電体層は、拡面化された微細孔を備え、前記導電性化合物層形成段階として、前記誘電体層上に密接して、前記微細孔部分に浸透するように低濃度且つ低分子サイズに調整された第１の導電性高分子化合物を塗布後又は浸漬後、乾燥して第1の導電性高分子化合物層を形成する前記第１の導電性高分子化合物層形成段階を含むことを特徴とする固体電解コンデンサの製造方法。
【請求項１７】
請求項１６に記載の固体電解コンデンサの製造方法において、前記導電性高分子化合物層は、更に、前記第１の導電性高分子化合物層よりも厚く均一に形成できるように、前記第１の導電性高分子化合物水溶液よりも高濃度で且つ高い分子サイズに調整された第２の導電性高分子化合物水溶液を前記第１の導電性高分子化合物層に対して、塗布後又は浸漬後、乾燥することで第２の導電性高分子化合物層を形成する第２の導電性高分子化合物層形成段階を含むことを特徴とする固体電解コンデンサの製造方法。
【請求項１８】
請求項１６に記載の固体電解コンデンサの製造方法において、前記導電性高分子化合物層形成工程は、はさらに、化学酸化重合又は電解重合によって第２の導電性高分子化合物層を形成する第２の導電性高分子化合物層備えていることを特徴とする固体電解コンデンサの製造方法。
【請求項１９】
請求項１３乃至１８の内のいずれか１つに記載の固体電解コンデンサの製造方法において、前記第１及び第２の導電性高分子化合物として、ピロール、アニリン、チオフェン、フランおよびそれらの誘導体の重合体の内の少なくとも一種を夫々用いることを特徴とする固体電解コンデンサの製造方法。
【請求項２０】
請求項１３乃至１９の内のいずれか１つに記載の固体電解コンデンサの製造方法を用いた伝送線路素子を製造する方法であって、前記誘電体層を前記陽極体の中央部表面に形成し、前記誘電体層上に前記導電性高分子化合物層及び前記導電層と順次形成し、前記導電層を陰極とし、前記陽極体の中央部の両側を一対の陽極とすることを特徴とする伝送線路素子の製造方法。
【発明の詳細な説明】
【技術分野】
【０００１】
本発明は、固体電解コンデンサとその製造方法に関し、詳しくは、電解質として導電性高分子化合を用いた固体電解コンデンサと、その製造方法と、それを用いた伝送線路素子とその製造方法に関する。
【背景技術】
【０００２】
従来、基板に表面実装されて使用される固体電解コンデンサとして、図５（ａ）および（ｂ）に示すものが提案されている（特許文献１、参照）。
【０００３】
図５（ａ）は特許文献１に示された固体電解コンデンサを示す断面図、図５（ｂ）は図５（ａ）のＡ部分の拡大図である。図５（ａ）及び図５（ｂ）を参照すると、固体電解コンデンサ５０は、次のように製造されている。弁作用金属１１粉末の焼結体からなる陽極の表面に誘電体酸化皮膜１２を形成し、その酸化皮膜１２上に密接して化学酸化重合により第１の導電性高分子化合物層１３を形成する。次に、導電性高分子化合物懸濁水溶液に浸漬し、第１の導電性高分子化合物層１３上に第２の導電性高分子化合物層１４を形成する。更に、グラファイト粉末含有懸濁水溶液に浸漬し、第２の導電性高分子化合物層１４上にグラファイト層１８を形成し、その上に銀塗料層９を形成して、陰極層を形成する。さらに、陰極層に陰極端子２２と、芯材１１ａに陽極端子２３を夫々設けて、外装樹脂２１で外装を施して固体電解コンデンサ５０となる。
【０００４】
前述した従来技術による固体電解コンデンサを製造するには、誘電体皮膜形成後、化学酸化重合あるいは電解重合により導電性高分子化合物層を形成後、グラファイトペースト、銀ペーストを塗布・乾燥してコンデンサ素子を完成させている。
【０００５】
しかしながら、化学酸化重合や電解重合のような化学反応もしくは電気化学反応のみで導電性高分子化合物層を形成するためには、製造工程中の制御パラメータが多く、維持管理に多くの工数を要し、また、生産設備も複雑で大規模なものが必要となる。
【０００６】
さらに、この多くの制御パラメータの変動により、導電性高分子化合物層を形成が不安定になり、ＥＳＲ特性、ＬＣ特性の工程能力が低下する場合がある。
【０００７】
【特許文献１】特開平１１−１２１２８号公報
【発明の開示】
【発明が解決しようとする課題】
【０００８】
そこで、本発明の一技術的課題は、導電性高分子化合物層を形成を容易にし、より簡単にかつ、短時間の処理で形成できる固体電解コンデンサとその製造方法とを提供することにある。
【０００９】
また、本発明のもう１つの技術的課題は、導電性高分子化合物層を簡単かつ短時間で形成でき、また、均質で安定な導電性化合物層の形成が期待できるため、ＥＳＲ（等価直列抵抗）特性、ＬＣ特性等の工程能力の向上が期待できる固体電解コンデンサとその製造方法とを提供することにある。
【課題を解決するための手段】
【００１０】
本発明によれば、弁作用金属からなり拡面化された表面を備えた陽極体と、前記拡面化された陽極体表面に形成された誘電体層と、前記誘電体層上に形成された導電性高分子化合物層と、前記導電性高分子化合物層上に形成された導電層とを備えている固体電解コンデンサにおいて、前記導電性高分子化合物層は、導電性高分子化合物溶液を塗布後又は浸漬後乾燥して形成された導電性化合物層を含むことを特徴とする固体電解コンデンサが得られる。
【００１１】
また、本発明によれば、前記固体電解コンデンサにおいて、前記導電性高分子化合物層が、ピロール、アニリン、チオフェン、フランおよびそれらの誘導体の重合体の内の少なくとも一種から夫々なることを特徴とする固体電解コンデンサが得られる。
【００１２】
また、本発明によれば、前記固体電解コンデンサにおいて、前記導電性高分子化合物層は、更に、前記誘電体層上に密接して化学酸化重合により形成された第１の導電性高分子化合物層を含み、前記第１の導電性高分子化合物層上に、前記導電性化合物層からなる第２の導電性高分子化合物層が形成されていることを特徴とする固体電解コンデンサが得られる。
【００１３】
また、本発明によれば、前記固体電解コンデンサにおいて、前記誘電体層は、拡面化された微細孔を備え、前記導電性化合物層は、前記誘電体層上に密接して、前記微細孔部分に浸透するように低濃度且つ低分子サイズに調整された第１の導電性高分子化合物を塗布後又は浸漬後、乾燥して形成された第1の導電性高分子化合物層からなることを特徴とする固体電解コンデンサが得られる。
【００１４】
また、本発明によれば、前記固体電解コンデンサにおいて、前記導電性高分子化合物層は、更に、前記第１の導電性高分子化合物層よりも厚く均一に形成できるように、前記第１の導電性高分子化合物水溶液よりも高濃度で且つ高い分子サイズに調整された第２の導電性高分子化合物水溶液を前記第１の導電性高分子化合物層に対して、塗布後又は浸漬後、乾燥することで形成された第２の導電性高分子化合物層を含むことを特徴とする固体電解コンデンサが得られる。
【００１５】
また、本発明によれば、前記固体電解コンデンサにおいて、前記導電性高分子化合物層はさらに、化学酸化重合又は電解重合によって形成された第２の導電性高分子化合物層を備えていることを特徴とする固体電解コンデンサが得られる。
【００１６】
また、本発明によれば、前記いずれか１つの固体電解コンデンサにおいて、前記第１及び第２の導電性高分子化合物層が、ピロール、アニリン、チオフェン、フランおよびそれらの誘導体の重合体の内の少なくとも一種から夫々なることを特徴とする固体電解コンデンサが得られる。
【００１７】
また、本発明によれば、前記いずれか１つの固体電解コンデンサにおいて、前記陽極表面は、陽極金属表面のエッチング又は粉末成形によって拡面化され、前記誘電体層は、前記拡面化された陽極表面に電気化学手法によって形成された酸化皮膜を含むことを特徴とする固体電解コンデンサが得られる。
【００１８】
また、本発明によれば、前記いずれか１つの固体電解コンデンサにおいて、前記弁作用金属は、Ａｌ，Ｔａ，Ｎｂ、Ｔｉの内のいずれか１つを含むことを特徴とする固体電解コンデンサが得られる。
【００１９】
また、本発明によれば、前記いずれか１つの固体電解コンデンサにおいて、前記導電層は、前記第２の導電性高分子化合物層上に形成されたグラファイト導電層と、グラファイト導電層上に形成された銀導電層とを備えていることを特徴とする固体電解コンデンサが得られる。
【００２０】
また、本発明によれば、前記固体電解コンデンサにおいて、前記グラファイト導電層は、前記導電性高分子化合物層に対してグラファイトペースト又はグラファイト粉末含有懸濁液の塗布又は浸漬後、乾燥することで形成され、前記銀導電層は、前記グラファイト導電層に対して銀ペーストの塗布又は浸漬後、乾燥することで形成されていることを特徴とする固体電解コンデンサが得られる。
【００２１】
また、本発明によれば、前記いずれか１つの固体電解電解コンデンサを用いた伝送線路素子であって、前記誘電体層を前記陽極体の中央部表面に形成し、前記誘電体層上に前記導電性高分子化合物層及び前記導電層と順次形成し、前記導電層を陰極とし、前記陽極体の中央部の両側を一対の陽極としたことを特徴とする伝送線路素子が得られる。
【００２２】
また、本発明によれば、弁作用金属からなる陽極体表面を拡面化し、前記拡面化された陽極体表面に誘電体層を形成する誘電体層形成工程と、前記誘電体層上に導電性高分子化合物層を形成する導電性高分子化合物層形成工程と、前記導電性高分子化合物層上に導電層を形成する導電層形成工程とを備えている固体電解コンデンサの製造方法において、前記導電性高分子化合物層形成工程は、導電性高分子化合物溶液を塗布後又は浸漬後乾燥して導電性化合物層を形成する導電性化合物層形成段階を含むことを特徴とする固体電解コンデンサの製造方法が得られる。
【００２３】
また、本発明によれば、前記固体電解コンデンサの製造方法において、前記導電性高分子化合物層が、ピロール、アニリン、チオフェン、フランおよびそれらの誘導体の重合体の内の少なくとも一種から夫々なることを特徴とする固体電解コンデンサの製造方法が得られる。
【００２４】
また、本発明によれば、前記固体電解コンデンサの製造方法において、前記導電性高分子化合物層形成工程は、更に、前記誘電体層上に密接して化学酸化重合により第１の導電性高分子化合物層を形成する第１の導電性高分子化合物層形成段階を含み、前記第１の導電性高分子化合物層上に、前記導電性化合物層からなる第２の導電性高分子化合物層が形成される前記導電性化合物層形成段階を第２の導電性高分子化合物層形成段階として含むことを特徴とする固体電解コンデンサの製造方法が得られる。
【００２５】
また、本発明によれば、前記固体電解コンデンサの製造方法において、前記誘電体層は、拡面化された微細孔を備え、前記導電性化合物層形成段階として、前記誘電体層上に密接して、前記微細孔部分に浸透するように低濃度且つ低分子サイズに調整された第１の導電性高分子化合物を塗布後又は浸漬後、乾燥して第1の導電性高分子化合物層を形成する前記第１の導電性高分子化合物層形成段階を含むことを特徴とする固体電解コンデンサの製造方法が得られる。
【００２６】
また、本発明によれば、前記固体電解コンデンサの製造方法において、前記導電性高分子化合物層は、更に、前記第１の導電性高分子化合物層よりも厚く均一に形成できるように、前記第１の導電性高分子化合物水溶液よりも高濃度で且つ高い分子サイズに調整された第２の導電性高分子化合物水溶液を前記第１の導電性高分子化合物層に対して、塗布後又は浸漬後、乾燥することで第２の導電性高分子化合物層を形成する第２の導電性高分子化合物層形成段階を含むことを特徴とする固体電解コンデンサの製造方法が得られる。
【００２７】
また、本発明によれば、前記固体電解コンデンサにおいて、前記導電性高分子化合物層形成工程は、はさらに、化学酸化重合又は電解重合によって第２の導電性高分子化合物層を形成する第２の導電性高分子化合物層備えていることを特徴とする固体電解コンデンサの製造方法が得られる。
【００２８】
また、本発明によれば、前記いずれか１つの固体電解コンデンサの製造方法において、前記第１及び第２の導電性高分子化合物として、ピロール、アニリン、チオフェン、フランおよびそれらの誘導体の重合体の内の少なくとも一種を夫々用いることを特徴とする固体電解コンデンサの製造方法が得られる。
【００２９】
また、本発明によれば、前記いずれか１つの固体電解コンデンサの製造方法を用いた伝送線路素子を製造する方法であって、前記誘電体層を前記陽極体の中央部表面に形成し、前記誘電体層上に前記導電性高分子化合物層及び前記導電層と順次形成し、前記導電層を陰極とし、前記陽極体の中央部の両側を一対の陽極とすることを特徴とする伝送線路素子の製造方法が得られる。
【発明の効果】
【００３０】
本発明によれば、化学酸化重合、電解重合のみの工法に比べて塗布もしくは乾燥するだけで導電性化合物層を形成できるため、より簡単にかつ、短時間の処理で形成できる固体電解コンデンサとその製造方法とを提供することができる。
【００３１】
また、本発明によれば、導電性化合物層の形成は、簡単かつ短時間で可能であり、また、均質で安定な導電性化合物層の形成が期待できるため、ＥＳＲ特性、ＬＣ特性の工程能力の向上が期待できる固体電解コンデンサとその製造方法とを提供することができる。
【発明を実施するための最良の形態】
【００３２】
以下、本発明の実施の形態について図面を参照しながら説明する。
【００３３】
図１は本発明の第1の実施の形態による固体電解コンデンサの要部を示す断面図である。
【００３４】
図１を参照すると、Ａｌ，Ｔａ、Ｎｂ，Ｔｉなどの弁作用金属１からなる陽極表面をエッチングや粉末成形等により拡面化して拡面化層１を形成した後、電気化学的方法で酸化皮膜を形成することにより誘電体層２を形成する。
【００３５】
次に、その誘電体層２上に密接して、導電性高分子化合物水溶液を塗布もしくは浸漬・乾燥し、導電性高分子化合物層３を形成する。ここで、導電性高分子化合物水溶液として、電解質にピロール、アニリン、チオフェン、フランおよびそれらの誘導体の重合体を主成分とするものを用いることができる。
【００３６】
その導電性高分子化合物層３の上に、グラファイトペーストを塗布もしくは浸漬・乾燥し導電性高分子化合物層３上にグラファイト導電層４を形成する。さらに、銀ペーストを塗布もしくは浸漬・乾燥し，グラファイト導電層４上に銀導電層５を形成する。
【００３７】
弁作用金属１１を陽極、また上記に述べたようにして形成された銀導電層５を陰極とし、端子を引き出し、外装、捺印、検査を行って、固体電解コンデンサとする。
【００３８】
なお、上記工程中で、弁作用金属１１の中央部に拡面化層１、誘電体層２，導電性高分子化合物層３、グラファイト導電層４、銀導電層を順に形成して、弁作用金属の両端に一対の陽極端子、銀導電層を最上層とする陰極層に陰極端子を夫々接合すれば、陽極端子，陰極端子の３端子を備えた伝送線路素子とすることができる。
【００３９】
以上の説明のように、本発明の第1の実施の形態による固体電解コンデンサによれば、化学酸化重合、電解重合のみの工法に比べて塗布もしくは乾燥するだけで導電性高分子化合物層を形成できるため、より簡単にかつ、短時間の処理で形成できる固体電解コンデンサとその製造方法とを提供することができる。
【００４０】
また、本発明の第1の実施の形態によれば、導電性高分子化合物層３の形成は、簡単かつ短時間で可能であり、また、均質で安定な導電性化合物層の形成が期待できるため、ＥＳＲ特性、ＬＣ特性の工程能力の向上が期待できる固体電解コンデンサとその製造方法とを提供することができる。
【００４１】
導電性化合物水溶液を塗布もしくは、浸漬により誘電体層上もしくは対象物の上に付着させるため、付着量のコントロールが容易で、均質でかつ安定した導電性高分子化合物層３が得られる。
【００４２】
図２は本発明の第２の実施の形態による固体電解コンデンサの要部を示す断面図である。図２を参照すると、Ａｌ，Ｔａ、Ｎｂ，Ｔｉなどの弁作用金属１からなる陽極表面をエッチングや粉末成形等により拡面化して拡面化層１を形成した後、電気化学的方法で酸化皮膜を形成することにより誘電体層２を形成する。
【００４３】
次に、その誘電体層２上に密接して、化学酸化重合によって、第１の導電性高分子化合物層３ａを形成し、さらに、その上に導電性高分子化合物層３ｂの水溶液を塗布もしくは浸漬・乾燥し、第２の導電性高分子化合物層３ｂを形成する。ここで、導電性高分子化合物水溶液として、電解質にピロール、アニリン、チオフェン、フランおよびそれらの誘導体の重合体を主成分とするものを用いることができる。
【００４４】
その導電性高分子化合物層３ｂの上に、グラファイト粉末懸濁水溶液を塗布もしくは浸漬・乾燥し導電性高分子化合物層３上にグラファイト導電層４を形成する。さらに、銀ペーストを塗布もしくは浸漬・乾燥し，グラファイト導電層４上に銀導電層５を形成する。
【００４５】
弁作用金属１１を陽極、また上記に述べたようにして形成された銀導電層５を陰極とし、端子を引き出し、外装、捺印、検査を行って、固体電解コンデンサとする。
【００４６】
なお、上記工程中で、弁作用金属１１の中央部に拡面化層１、誘電体層２，第１及び第２の導電性高分子化合物層３ａ，３ｂ、グラファイト導電層４、銀導電層を順に形成して、弁作用金属の両端に一対の陽極端子、銀導電層を最上層とする陰極層に陰極端子を夫々接合すれば、陽極端子，陰極端子の３端子を備えた伝送線路素子とすることができる。
【００４７】
以上の説明のように、本発明の第２の実施の形態による固体電解コンデンサによれば、化学酸化重合、電解重合のみの工法に比べて塗布もしくは乾燥するだけで導電性高分子化合物層を形成できるため、より簡単にかつ、短時間の処理で形成できる固体電解コンデンサとその製造方法とを提供することができる。
【００４８】
また、本発明の第２の実施の形態によれば、導電性高分子化合物層３の形成は、簡単かつ短時間で可能であり、また、均質で安定な導電性化合物層の形成が期待できるため、ＥＳＲ特性、ＬＣ特性の工程能力の向上が期待できる固体電解コンデンサとその製造方法とを提供することができる。
【００４９】
導電性化合物水溶液を塗布もしくは、浸漬により誘電体層上もしくは対象物の上に付着させるため、付着量のコントロールが容易で、均質でかつ安定した導電性高分子化合物層３ａ，３ｂが得られる。
【００５０】
図３は本発明の第３の実施の形態による固体電解コンデンサの要部を示す断面図である。図３を参照すると、Ａｌ，Ｔａ、Ｎｂ，Ｔｉなどの弁作用金属１からなる陽極表面をエッチングや粉末成形等により拡面化して拡面化層１を形成した後、電気化学的方法で酸化皮膜を形成することにより誘電体層２を形成する。
【００５１】
次に、その誘電体層２の拡面化された微細孔部分に浸透するように、低濃度で且つ低い分子サイズに調整された第1の導電性高分子化合物水溶液を塗布もしくは浸漬・乾燥し、第1の導電性高分子化合物層３ｃを形成する。ここで、第1の導電性高分子化合物水溶液として、電解質にピロール、アニリン、チオフェン、フランおよびそれらの誘導体の重合体を主成分とするものを用いることができる。
【００５２】
その第1の導電性高分子化合物層３ｃの上に、高い濃度で且つ高い分子サイズに調整された第２の導電性高分子化合物水溶液を塗布もしくは浸漬・乾燥し、第２の導電性高分子化合物層３ｄを形成する。ここで、第２の導電性高分子化合物水溶液として、第1の導電性高分子化合物水溶液と同様に、電解質にピロール、アニリン、チオフェン、フランおよびそれらの誘導体の重合体を主成分とするものを用いることができる。
【００５３】
グラファイトペーストを塗布もしくは浸漬・乾燥し、第２の導電性高分子化合物層３ｄ上にグラファイト導電層４を形成する。さらに、銀ペーストを塗布もしくは浸漬・乾燥し，グラファイト導電層４上に銀導電層５を形成する。
【００５４】
弁作用金属１１を陽極、また上記に述べたようにして形成された銀導電層５を陰極とし、端子を引き出し、外装、捺印、検査を行って、固体電解コンデンサとする。
【００５５】
なお、上記工程中で、弁作用金属１１の中央部に拡面化層１、誘電体層２，第１及び第２の導電性高分子化合物層３ｃ，３ｄ、グラファイト導電層４、銀導電層を順に形成して、弁作用金属の両端に一対の陽極端子、銀導電層を最上層とする陰極層に陰極端子を夫々接合すれば、陽極端子，陰極端子の３端子を備えた伝送線路素子とすることができる。
【００５６】
以上の説明のように、本発明の第３の実施の形態による固体電解コンデンサによれば、化学酸化重合、電解重合のみの工法に比べて塗布もしくは乾燥するだけで導電性高分子化合物層を形成できるため、より簡単にかつ、短時間の処理で形成できる固体電解コンデンサとその製造方法とを提供することができる。
【００５７】
また、本発明の第３の実施の形態によれば、導電性高分子化合物層３ｃ，３ｄの形成は、簡単かつ短時間で可能であり、また、均質で安定な導電性化合物層の形成が期待できるため、ＥＳＲ特性、ＬＣ特性の工程能力の向上が期待できる固体電解コンデンサとその製造方法とを提供することができる。
【００５８】
導電性化合物水溶液を塗布もしくは、浸漬により誘電体層上もしくは対象物の上に付着させるため、付着量のコントロールが容易で、均質でかつ安定した導電性高分子化合物層３ｃ，３ｄが得られる。
【００５９】
図４は本発明の第４の実施の形態による固体電解コンデンサの要部を示す断面図である。図４を参照すると、Ａｌ，Ｔａ、Ｎｂ，Ｔｉなどの弁作用金属１からなる陽極表面をエッチングや粉末成形等により拡面化して拡面化層１を形成した後、電気化学的方法で酸化皮膜を形成することにより誘電体層２を形成する。
【００６０】
次に、その誘電体層２の拡面化された微細孔部分に浸透するように、第1の導電性高分子化合物水溶液を塗布もしくは浸漬・乾燥し、第1の導電性高分子化合物層３ｅを形成する。ここで、第1の導電性高分子化合物水溶液として、電解質にピロール、アニリン、チオフェン、フランおよびそれらの誘導体の重合体を主成分とするものを用いることができる。
【００６１】
その第1の導電性高分子化合物層３ｃの上に、化学酸化重合又は電解重合によって、第２の導電性高分子化合物層３ｆを形成する。
【００６２】
グラファイトペーストを塗布もしくは浸漬・乾燥し、第２の導電性高分子化合物層３ｆ上にグラファイト導電層４を形成する。さらに、銀ペーストを塗布もしくは浸漬・乾燥し，グラファイト導電層４上に銀導電層５を形成する。
【００６３】
弁作用金属１１を陽極、また上記に述べたようにして形成された銀導電層５を陰極とし、端子を引き出し、外装、捺印、検査を行って、固体電解コンデンサとする。
【００６４】
なお、上記工程中で、弁作用金属１１の中央部に拡面化層１、誘電体層２，第１及び第２の導電性高分子化合物層３ｅ，３ｆ、グラファイト導電層４、銀導電層を順に形成して、弁作用金属の両端に一対の陽極端子、銀導電層を最上層とする陰極層に陰極端子を夫々接合すれば、陽極端子，陰極端子の３端子を備えた伝送線路素子とすることができる。
【００６５】
以上の説明のように、本発明の第４の実施の形態による固体電解コンデンサによれば、化学酸化重合、電解重合のみの工法に比べて塗布もしくは乾燥するだけで導電性高分子化合物層を形成できるため、より簡単にかつ、短時間の処理で形成できる固体電解コンデンサとその製造方法とを提供することができる。
【００６６】
また、本発明の第４の実施の形態によれば、導電性高分子化合物層３ｅ，３ｆの形成は、簡単かつ短時間で可能であり、また、均質で安定な導電性化合物層の形成が期待できるため、ＥＳＲ特性、ＬＣ特性の工程能力の向上が期待できる固体電解コンデンサとその製造方法とを提供することができる。
【００６７】
導電性化合物水溶液を塗布もしくは、浸漬により誘電体層上もしくは対象物の上に付着させるため、付着量のコントロールが容易で、均質でかつ安定した導電性高分子化合物層３ｅ，３ｆが得られる。
【産業上の利用可能性】
【００６８】
本発明に係る固体電解コンデンサ及びその製造方法は、電子機器、電気機器に用いられるコンデンサに適用される。また、固体電解コンデンサ及びその製造方法を用いた伝送線路素子は、電子機器及び電気機器、特に、デカップリング素子に適用される。
【図面の簡単な説明】
【００６９】
【図１】本発明の第１の実施の形態による固体電解コンデンサの要部を示す断面図である。
【図２】本発明の第２の実施の形態による固体電解コンデンサの要部を示す断面図である。
【図３】本発明の第３の実施の形態による固体電解コンデンサの要部を示す断面図である。
【図４】本発明の第４の実施の形態による固体電解コンデンサの要部を示す断面図である。
【図５】（ａ）は特許文献１に示された固体電解コンデンサを示す断面図、（ｂ）は図５（ａ）のＡ部分の拡大図である。
【符号の説明】
【００７０】
１    弁作用金属拡面化層
２    誘電体層
３    導電性高分子化合物層
３ａ，３ｃ，３ｅ    第1の導電性高分子化合物層
３ｂ，３ｄ，３ｆ    第２の導電性高分子化合物層
４    グラファイト導電層
５    銀導電層
１１    弁作用金属
１１ａ    芯材
１２    誘電体酸化皮膜
１３    第１の導電性高分子化合物層
１４    第２の導電性高分子化合物層
１８    グラファイト層
２２    陰極端子
２３    陽極端子
５０    固体電解コンデンサ
【図１】
2006310365.tif 000003
【図２】
2006310365.tif 000004
【図３】
2006310365.tif 000005
【図４】
2006310365.tif 000006
【図５】
2006310365.tif 000007
【手続補正書】
【提出日】平成17年10月11日(2005.10.11)
【手続補正１】
【補正対象書類名】明細書
【補正対象項目名】０００７
【補正方法】変更
【補正の内容】
【０００７】
【特許文献１】特開平１１−１２１２８１号公報